ИЗДЕЛИЕ ДЛЯ ОБРАБОТКИ ПОВЕРХНОСТИ И СПОСОБ ЕГО ИЗГОТОВЛЕНИЯ

1. Изделие для обработки поверхности, содержащее органическую матрицу и связующее, включающее продукт реакции блокированного полиуретанового преполимера и смеси ароматических аминов, где ароматические амины включают полиметиленполианилины, характеризующиеся функциональностью, равной или более 4.
2. Изделие по п.1, у которого весовое соотношение блокированного полиуретанового преполимера к ароматическим аминам находится в диапазоне от приблизительно 6,5:1 до приблизительно 10,5:1; предпочтительно, от приблизительно 9,1:1 до приблизительно 10,1:1.
3. Изделие по п.2, у которого блокированный полиуретановый преполимер включает по меньшей мере один член группы, состоящей из метилэтилкетоксима, толуолдиизоцианата или метилендиизоцианата, полибутилгликолевого эфира, сложного полиэфира полиола или поликапролактона.
4. Изделие по п.3, у которого полиметиленовый полианилин включает по меньшей мере одно соединение, характеризующееся формулой:
5. Изделие по п.4, у которого ароматический амин представляет собой соединение следующей формулы:
6. Изделие по п.5, включающее по меньшей мере одну органическую матрицу, выбранную из группы, включающей феноксисмолу, модификатор реологии, пластификатор и антиоксидант.
7. Изделие по п.6, дополнительно включающее по меньшей мере одно смазывающее средство из группы, включающей тальк, каолин, стеарат металла и порошок тетрафторэтилена.
8. Изделие по п.7, в котором стеарат металла выбран из группы, включающей стеарат цинка, стеарат кальция и стеарат лития.
9. Изделие по п.8, в котором количество смазывающего средства в связующем находится в диапазоне от приблизительно 7% до приблизительно 10% по массе связующего.
10. Изделие по п.1, представляющее собой составной абразивный круг или конволютный круг.
11. Изделие по п.10, в котором органическая матрица включает абразивные листы из нетканого материала, содержащие пушистую волокнистую ткань, связанную связующим.
12. Способ изготовления изделия для обработки поверхности, предусматривающий этапы:
a) объединения блокированного полиуретанового преполимера и смеси ароматических аминов, где ароматические амины включают по меньшей мере один полиметиленовый полианилин и по меньшей мере один ароматический амин с функциональностью равной или больше 4, с образованием предшественника связующего;
b) объединения предшественника связующего с органической матрицей;
c) объединения предшественника связующего и органической матрицы с абразивными частицами; и
d) отверждения предшественника связующего с образованием изделия для обработки поверхности.
13. Способ истирания обрабатываемой детали, содержащий этап прикладывания к обрабатываемой детали изделия для обработки поверхности, которое включает органическую матрицу и связующее, образованное из продукта реакции блокированного полиуретанового преполимера и смеси ароматических аминов, где ароматические амины включают по меньшей мере один полиметиленовый полианилин, и по меньшей мере один ароматический амин, характеризующийся функциональностью, равной или более 4.
14. Способ по п.12, в котором органическая матрица включает один или несколько абразивных листов, включающих пушистую волокнистую ткань, связанную связующим, при этом пушистая волокнистая ткань абразивных листов связана предварительной полимерной связью с последующим связыванием со связующим, и абразивные листы складывали, компоновали и отверждали под давлением при температуре в диапазоне от приблизительно 90°С до приблизительно 130°С с образованием плиты, и где плиту разрезали на цельные диски кругов с отверстием по центру.
15. Способ по п.12, в котором органическая матрица включает один или несколько абразивных листов из нетканого материала, содержащие пушистую волокнистую ткань, связанную связующим, при этом пушистая волокнистая ткань абразивного листа связана предварительной полимерной связью с последующим связыванием со связующим, и где абразивный лист присоединен к полому стержню и спиральной навивке вокруг стержня с образованием прокатанного цилиндра и стержень связан посредством отверждения при температуре в диапазоне от приблизительно 90°С до приблизительно 130°С, и конволютные диски отрезают от края цилиндра связывания.